(57)【要約】【課題】発光強度の強い無機化合物（無機蛍光体）を得る。【解決手段】化合物半導体及びドーピング剤などを含有する無機組成物と、カーボンを含まない硝酸ヒドラジン（ＨＮ）と飽水ヒドラジン（ＨＨ）とを混合した高エネルギ物質とを密閉容器内に封入した状態で、当該密閉容器内の高エネルギ物質を熱分解させることで無機化合物を得る。このように硝酸ヒドラジンと飽水ヒドラジンとを混合した高エネルギ物質を用いて無機化合物を製造することにより、その無機化合物（無機蛍光体）に、発光を阻害するカーボン残渣物が混在することがなくなるので、発光強度の強い無機化合物を得ることができる。【選択図】図３
2015089923.tif 000002
【特許請求の範囲】
【請求項１】
無機ＥＬ素子の製造に用いられる無機化合物の製造方法であって、
化合物半導体を含む無機組成物、及び、硝酸ヒドラジンと飽水ヒドラジンとを混合した高エネルギ物質を密閉容器内に封入した状態で、当該密閉容器内の高エネルギ物質を加熱により熱分解させることを特徴とする無機化合物の製造方法。
【請求項２】
請求項１記載の無機化合物の製造方法において、
前記高エネルギ物質の硝酸ヒドラジンと飽水ヒドラジンとの混合比は、前記密閉容器内で高エネルギ物質が熱分解する際の当該密閉容器内の雰囲気が還元雰囲気となるように設定されることを特徴とする無機化合物の製造方法。
【発明の詳細な説明】
【技術分野】
【０００１】
本発明は、無機ＥＬ素子の製造に用いられる無機化合物を製造する製造方法に関する。
【背景技術】
【０００２】
近年、軽量・薄型の面発光型素子として、ＥＬ素子（エレクトロルミネッセンス素子）が注目されている。ＥＬ素子は、高精細、高コントラスト、応答速度が速いといった特徴があることから、液晶ディスプレイ用バックライト、各種インテリア用照明装置、車載用表示装置などに用いられている。
【０００３】
ＥＬ素子は大別すると、有機ＥＬ素子と無機ＥＬ素子とがある。また、無機ＥＬ素子には、無機蛍光体粒子をバインダ中に分散させた蛍光体層を用いる分散型無機ＥＬ素子と、無機蛍光体からなる薄膜を用いる薄膜型無機ＥＬ素子とがある。このような無機ＥＬ素子にあっては、無機蛍光体として、例えば硫化亜鉛系（ＺｎＳ系）の無機化合物が用いられている。
【０００４】
無機化合物（無機蛍光体）を製造する方法としては、無機組成物にイリジウム元素などをドーピングする方法がある。例えば、特許文献１には、化合物半導体（ＺｎＳ等）とイリジウム元素とを含む無機組成物を、火薬類であるＴＮＴ（トリニトロトルエン）と共に密閉容器内に入れた状態で、その密閉容器内のＴＮＴを加熱・爆破させること（ドーピング処理）により無機複合物（無機化合物）を製造するという方法が提案されている。
【０００５】
また、特許文献２においても、密閉容器内で発熱分解性化合物（ＴＮＴ等）を熱分解させることにより蛍光体を製造する方法が提案されている。
【先行技術文献】
【特許文献】
【０００６】
【特許文献１】特表２００９−５１１６４５号公報
【特許文献２】特開２０１２−０７２３７６号公報
【発明の概要】
【発明が解決しようとする課題】
【０００７】
ところで、上記した特許文献１のように、ＴＮＴを用いて加熱処理（ドーピング処理）を行うと、ＴＮＴの反応残渣物であるカーボンが無機化合物に混在してしまうため、発光効率が悪くなる。つまり、カーボンによる黒色汚染により光吸収が生じて発光強度が低下する。また、無機化合物にカーボンが混在していると、ＥＬ素子作製時における成膜処理（蒸着等）が不安定になる等の影響が残る。
【０００８】
なお、特許文献２には、蛍光体に付着したカーボン（反応残渣物）を取り除く方法として、酸素が混在する雰囲気下で蛍光体を焼成してカーボンを酸化・消失させるという方法が提案されているが、こうした方法では、目的物であるＺｎＳ等の化合物半導体も酸化されてしまうので発光効率が損なわれる。
【０００９】
本発明はそのような実情を考慮してなされたものであり、その目的は、発光強度の強い無機化合物（無機蛍光体）を製造する方法を提供することにある。
【課題を解決するための手段】
【００１０】
まず、ＴＮＴにはカーボンが含まれているため、ＴＮＴを用いて上記加熱処理（ドーピング処理）を行うとカーボンの残渣物が生成されてしまう。そこで、本発明の発明者は、カーボンを含まない高エネルギ物質として、硝酸ヒドラジン（ＨＮ）に着目し、その硝酸ヒドラジンを用いて上記した無機組成物の加熱処理（ドーピング処理）を行ったところ、ＴＮＴを用いた場合よりも発光強度が高い無機蛍光体（無機化合物）を製造できることを見出した。ただし、硝酸ヒドラジン（（ＮＨ2）2ＨＮＯ3）は分解時において下記に示すような反応により酸素が発生する。
【００１１】
Ｈ5Ｎ3Ｏ3 ⇒ ２．５Ｈ2Ｏ＋１．５Ｎ2＋０．５Ｏ2
このため、高エネルギ物質として硝酸ヒドラジンを使用した場合、反応の際の雰囲気（密閉容器内の雰囲気）が酸素雰囲気となり、その酸素からの反応により反応副生成物（例えば硫酸バリウム）が生成されてしまう。こうした反応副生成物が無機化合物に含まれていると、ＥＬ素子作製時における成膜処理（蒸着等）が不安定になり、無機ＥＬ素子の生産性が低下する。
【００１２】
そこで、本発明の発明者は、硝酸ヒドラジンを用いても加熱処理時における密閉容器内を還元雰囲気にすることについて検討したところ、硝酸ヒドラジンに飽水ヒドラジン（ＨＨ）を混合し、その硝酸ヒドラジンと飽水ヒドラジンとの混合比を選択することで、加熱処理時における密閉容器内を還元雰囲気にすることが可能であることを新たに見出し、本発明を発明するに至った。
【００１３】
すなわち、本発明は、無機ＥＬ素子の製造に用いられる無機化合物を製造する方法において、化合物半導体を含む無機組成物、及び、硝酸ヒドラジンと飽水ヒドラジンとを混合した高エネルギ物質を密閉容器内に封入した状態で、当該密閉容器内の高エネルギ物質を加熱により熱分解させることを技術的特徴としている。
【００１４】
本発明によれば、カーボンを含まない硝酸ヒドラジンと飽水ヒドラジンとを混合した高エネルギ物質を用いて無機組成物（化合物半導体を含有）に高温・高圧を印加して無機化合物を製造しているので、その無機化合物（無機蛍光体）に、発光を阻害するカーボン残渣物が混在することがなくなる。これによって無機化合物の発光強度を強くすることができる。
【００１５】
しかも、高エネルギ物質を構成する硝酸ヒドラジンと飽水ヒドラジンとの混合比を選択することにより、密閉容器内で高エネルギ物質が分解する際の当該密閉容器内の雰囲気を還元雰囲気にすることが可能であるので、無機ＥＬ素子の製造に用いる無機化合物に副生成物（例えば硫酸バリウム）が含まれないようにすることができる。これにより、ＥＬ素子作製時における成膜処理（蒸着等）を安定して行うことができる。
【００１６】
さらに、硝酸ヒドラジン及び飽水ヒドラジンは、火薬類取締法第１章第２条に定義されている火薬類ではないので、運搬時・保管時・製造時などにおいて火薬類取締法に則って取り扱う必要がなく、取り扱い性が良好である。
【００１７】
なお、火薬類取締法第１章第２条において、「火薬類」とは、「火薬」、「爆薬」、「火工品」のことを言うと定義されている。そして、「火薬」とは「推進的爆発の用途に供せられる火薬であって経済産業省令で定めるもの」、「爆薬」とは「破壊的爆発の用途に供せられる爆薬であって経済産業省令で定めるもの」と定義されている。このように、火薬類取締法第１章第２条では、推進的爆発や破壊的爆発に供する物が「火薬類」と定義されており、硝酸ヒドラジン及び飽水ヒドラジンは、こうした用途に用いないので「火薬類」ではないと言える。
【発明の効果】
【００１８】
本発明によれば、発光強度の強い無機化合物を製造することができる。
【図面の簡単な説明】
【００１９】
【図１】本発明の無機化合物の製造方法を実現する製造装置の一例を模式的に示す図である。
【図２】硝酸ヒドラジン（ＨＮ）と飽水ヒドラジン（ＨＨ）の重量比と酸素バランスとの関係を示すグラフである。
【図３】本発明の実施例及び比較例で作製した無機化合物のＰＬ強度を測定した結果を示す図である。
【図４】本発明の実施例及び比較例で作製した無機化合物のＸ線回折ピークを測定した結果を示す図である。
【図５】本発明の実施例及び比較例で作製した無機化合物のＸ線回折ピークを測定した結果を示す図である。
【発明を実施するための形態】
【００２０】
以下、本発明の実施形態を図面に基づいて説明する。
【００２１】
［製造装置］
まず、本発明の無機化合物の製造方法を実現する製造装置について図１を参照して説明する。
【００２２】
この例の製造装置は、密閉容器１、加熱炉２、及び、ガスバーナ３などを備えている。
【００２３】
密閉容器１は、内容量が１００ｍＬのステンレス製容器であって、容器本体１１と蓋体１２とを備えている。容器本体１１は、外径がφ１００ｍｍ、高さが１７０ｍｍ（内径がφ４０ｍｍ、内高さが１２０ｍｍ）の円筒容器であって上部のみが開口されている。蓋体１２は、外径がφ１００ｍｍ（容器本体１と同じ）、高さが４０ｍｍの円筒体である。この蓋体１２を容器本体１に六角穴付きボルト１３を用いて締結することにより密閉容器１の内部を密閉状態にすることができる。
【００２４】
加熱炉２は耐熱煉瓦等で構成されており、内部に密閉容器１を収容することができる。加熱炉２の下方にはガスバーナ３が配置されており、このガスバーナ３によって加熱炉２内に収容した密閉容器１を加熱することができる。
【００２５】
そして、この例の製造装置を用いて無機化合物（無機蛍光体）を製造する場合、（i）容器本体１１の内部に化合物半導体（無機組成物）及びドーピング剤等を混合した原材料Ｍを投入し、その原材料Ｍの上部に、硝酸ヒドラジンと飽水ヒドラジンとを混合した高エネルギ物質（液体）Ｅを投入する。（ii）容器本体１１の開口部を蓋体１２にて閉鎖することにより、密閉容器１の内部に原材料Ｍと高エネルギ物質Ｅとを封入する。（iii）原材料Ｍと高エネルギ物質Ｅとを封入した密閉容器１を加熱炉２の内部に配置し、この状態でガスバーナ３により密閉容器１を加熱する。
【００２６】
このようにして密閉容器１を加熱すると、当該密閉容器１内の高エネルギ物質Ｅが熱分解して原材料Ｍに高温・高圧が印加される（ドーピング処理）。こうした処理により無機ＥＬ素子の製造に用いられる無機化合物（無機蛍光体）を製造することができる。
【００２７】
そして、このようにして製造された無機化合物を、ＩＴＯ（Indium Tin Oxide）等の透明電極が形成されたガラス基板上に成膜することによって無機ＥＬ素子を作製することができる。なお、成膜方法としては、ＥＢ（イオンビーム）蒸着法、スパッタリング法、イオンプレーティング法、フラッシュ法などを挙げることができる。
【００２８】
次に、無機化合物の製造に用いる［化合物半導体］、[賦活剤]、[焼結助剤]、及び、［高エネルギ物質］について説明する。
【００２９】
［化合物半導体］
化合物半導体としては、硫化亜鉛（ＺｎＳ）、酸化亜鉛（ＺｎＯ）、セレン化亜鉛（ＺｎＳｅ）、テルル化亜鉛（ＺｎＴｅ）、硫化カドミウム（Ｃｄｓ）、セレン化カドミウム（ＣｄＳｅ）、酸化ストロンチウム（ＳｒＯ）、硫化ストロンチウム（ＳｒＳ）、セレン化ストロンチウム（ＳｅＳｒ）、テルル化ストロンチウム（ＳｒＴｅ）などのII-VI族化合物半導体を挙げることができる。本発明の実施例では、化合物半導体として、硫化亜鉛（ＺｎＳ）を用いる。
【００３０】
また、化合物半導体としては、窒化ガリウム（ＧａＮ）、リン化ガリウム（ＧａＰ）、砒化ガリウム（ＧａＡｓ）、窒化インジウム（ＩｎＮ）、リン化インジウム（ＩｎＰ）、砒化インジウム（ＩｎＡｓ）などのIII-V族化合物半導体を挙げることができる。
【００３１】
また、これらII-VI族化合物半導体や、III-V族化合物半導体のほか、I-V族化合物半導体、I-VI族化合物半導体、I-VII族化合物半導体、II-IV族化合物半導体、II-V族化合物半導体、II-VII族化合物半導体III-VI族化合物半導体などの化合物半導体を用いてもよい。
【００３２】
［賦活剤］
賦活剤は、上記化合物半導体にドーピングすることで発光中心となるものである。賦活剤としては、マンガン、銅、銀、金、イリジウム、イットリウム、ユーロピウム、プラセオジウム、テルビウムなどを挙げることができる。本発明の実施例では、賦活剤として、硫酸マンガン（ＭｎＳＯ4）、塩化イリジウム（ＩｒＣｌ3）を用いる。
【００３３】
［焼結助剤］
焼結助剤は、融点を有する無機化合物であって、溶融することで上記賦活剤のドーピングを速やかに行うとともに、蛍光体母材の粒成長を促して結晶性の向上を促進するものである。焼結助剤としては、酸化亜鉛（ＺｎＯ）、酸化カドミウム（ＣｄＯ）などの酸化物、塩化ナトリウム（ＮａＣｌ）、塩化リチウム（ＬｉＣｌ）などのアルカリ金属ハロゲン化物、塩化マグネシウム（ＭｇＣｌ2）、フッ化バリウム（ＢａＦ2）などのアルカリ土類金属ハロゲン化物を挙げることができる。本発明の実施例では、焼結助剤として、酸化亜鉛（ＺｎＯ）、フッ化バリウム（ＢａＦ2）、塩化マグネシウム（ＭｇＣｌ2）、塩化ナトリウム（ＮａＣｌ）を用いる。
【００３４】
［高エネルギ物質］
上述したように、高エネルギ物質として硝酸ヒドラジンを用いて無機組成物の加熱処理（ドーピング処理）を行うと、ＴＮＴを用いた場合よりも発光強度が高い蛍光体を作製することができる（後述する［実施例］及び［比較例］参照）。しかしながら、高エネルギ物質として硝酸ヒドラジンのみを使用した場合、反応の際の雰囲気（密閉容器内の雰囲気）が酸素雰囲気となるため、反応副生成物（硫酸バリウム）が生成されてしまう（下記の生成メカニズム参照）。そこで、本発明では、硝酸ヒドラジンに飽水ヒドラジンを混合し、その硝酸ヒドラジンと飽水ヒドラジンとの混合比を選択することで、高エネルギ物質の酸素バランス（ＯＢ）をマイナスにして、加熱処理時における密閉容器１内を還元雰囲気にする。
【００３５】
−反応副生成物（硫酸バリウム）の生成メカニズム−
上記したように、硝酸ヒドラジンは分解時において酸素が生成されるので、その酸素から下記のような反応が起こり、硫酸バリウム（ＢａＳＯ4）が生成される。なお、硫酸バリウムは水に不溶であるため、水洗い処理では除去することはできない。
【００３６】
ＺｎＳ＋２Ｏ2     ⇒ＺｎＳＯ4
ＢａＦ2＋ＳＯ42-  ⇒ＢａＳＯ4↓＋２Ｆ-
［高エネルギ物質の酸素バランス］
次に、高エネルギ物質の酸素バランスについて説明する。
【００３７】
まず、硝酸ヒドラジン（（ＮＨ2）2ＨＮＯ3）は、分解時において上記したような反応［Ｈ5Ｎ3Ｏ3 ⇒ ２．５Ｈ2Ｏ＋１．５Ｎ2＋０．５Ｏ2］を示し、酸素バランスは＋８．４％である。
【００３８】
一方、飽水ヒドラジン（（ＮＨ2）2Ｈ2Ｏ）は、分解時において下記のような反応を示し、酸素バランスは−６３．９％である。
【００３９】
Ｈ6Ｎ2Ｏ ⇒ ３Ｈ2Ｏ＋Ｎ2−１．５Ｏ2
なお、化合物ＣaＨbＮcＯdの酸素バランス（ＯＢ）は一般的に下記の式によって求められる。
【００４０】
ＯＢ％＝［−１６００／分子量］×（２ａ＋（ｂ／２）−ｄ）
ただし、a＝炭素、ｂ＝水素、ｃ＝窒素、ｄ＝酸素、対象物の分子量（ＨＮ＝９５．０６、ＨＨ＝５０．０６）
ここで、硝酸ヒドラジンと飽水ヒドラジンとを混合した高エネルギ物質（ＨＮ／ＨＨ）において、硝酸ヒドラジンの重量比をＸ重量％とすると、その硝酸ヒドラジンがＸ重量％である場合の高エネルギ物質の酸素バランス（ＯＢ）は、
ＯＢ＝＋８．４×（Ｘ／１００）＋（−６３．９）×｛（１００−Ｘ）／１００）｝  ・・（１）
と表すことができる。このように高エネルギ物質（ＨＮ／ＨＨ）の酸素バランスは硝酸ヒドラジンの重量比（ＨＮ重量比）に比例する。そのＨＮ重量比（重量％）と酸素バランスとの関係をグラフで表すと、図２に示すような直線のグラフとなる。
【００４１】
この図２のグラフにおいて、ＨＮ重量比が１００重量％である場合（高エネルギ物質が硝酸ヒドラジンのみで構成されている場合）は、その酸素バランスは上記した値（＋８．４％）である。また、ＨＮ重量比が０重量％である場合（高エネルギ物質が飽水ヒドラジンのみで構成されている場合）は、その酸素バランスは上記した値（−６３．９％）である。
【００４２】
また、例えば、図２に示すように、ＨＮ重量比が６３．５重量％であり、飽水ヒドラジンの重量比（ＨＨ重量比）が３６．５重量％である場合（ＨＮ：ＨＨ＝６３．５：３６．５、後述する［実施例１−１］及び［実施例２−１］の場合）は、上記（１）から酸素バランスは−１８．０％となる（ＯＢ＝＋８．４×０．６３５＋（−６３．９）×０．３６５＝−１８．０％）。
【００４３】
また、例えば、図２に示すように、ＨＮ重量比が５５．０重量％であり、ＨＨ重量比が４５．０重量％である場合（ＨＮ：ＨＨ＝５５．０：４５．０、後述する［実施例２−２］の場合）は、上記（１）から酸素バランスは−２４．１％となる（ＯＢ＝＋８．４×０．５５＋（−６３．９）×０．４５＝−２４．１％）。
【００４４】
なお、図２及び上記（１）式から、ＨＮ重量比を８８重量％以下に制御すると、高エネルギ物質（ＨＮ／ＨＨ）の酸素バランスをマイナスにすることが可能であることが判る。
【実施例】
【００４５】
本発明の実施例を比較例とともに説明する。
【００４６】
［実施例１−１］
＜原材料Ｍ＞
化合物半導体として硫化亜鉛（ＺｎＳ）を用いる。また、賦活剤として、硫酸マンガン（ＭｎＳＯ4）、塩化イリジウム（ＩｒＣｌ3）、焼結助剤として、酸化亜鉛（ＺｎＯ）、フッ化バリウム（ＢａＦ2）、塩化マグネシウム（ＭｇＣｌ2）、塩化ナトリウム（ＮａＣｌ）を用いる。そして、これらＺｎＳ、ＭｎＳＯ4、ＺｎＯ、ＢａＦ2、ＭｇＣｌ2、ＩｒＣｌ3、ＮａＣｌを、下記の表１に示す重量％で混合したものを原材料Ｍとした。
【００４７】
【表１】
2015089923.tif 000003
【００４８】
＜高エネルギ物質＞
硝酸ヒドラジン６３．５重量％と、飽水ヒドラジン３６．５重量％とを混合したもの（ＨＮ／ＨＨ）を高エネルギ物質Ｅとした。
【００４９】
＜無機化合物の作製＞
上記した重量比（重量％）で混合した原材料Ｍ：６８．０ｇと、高エネルギ物質Ｅ：２０ｇとを、図１に示す密閉容器１内に封入し、その密閉容器１を加熱炉２内に収容した状態で、ガスバーナ３により密閉容器１を加熱し当該密閉容器１内の高エネルギ物質Ｅを熱分解させる処理（ドーピング処理）を行って無機化合物（青色蛍光体）を作製した。加熱は密閉容器１内の温度が約２００℃になるまで加熱し続け、反応の終了は密閉容器１内部の圧力の上昇をモニターすることで確認を行った。次に、密閉容器１の冷却及びガス抜きを行い、その後に無機化合物を密閉容器１から取り出して水洗浄を行った。
【００５０】
以上の処理により作製した無機化合物についてＰＬ（フォトルミネッセンス）強度を測定した。ＰＬ強度は、Ｈｅ−Ｃｄレーザから励起波長３２５ｎｍの光を無機化合物に照射し、その蛍光を、分光器：ＵＳＢ４０００（オーシャンオプティクス社製）を用いて測定した。その結果を図３に示す。なお、図３においては、下記の［比較例１−２］で作製した無機化合物のＰＬ強度を「１」とした相対強度で表している。
【００５１】
また、Ｘ線回折装置：ＲＩＮＴ２２００（株式会社リガク製）を用い、Ｘ線回折法［θ−２θ法、ターゲット：Ｃｕ、管電圧：４０ｋＶ、管電流：３０ｍＡ］によって、上記無機化合物のＸ線回折ピーク（ＸＲＤピーク）を測定した。そのＸ線回折結果を図４に示す。
【００５２】
［比較例１−１］
上記した［実施例１−１］において、高エネルギ物質として硝酸ヒドラジン（２０ｇ）のみを用いたこと以外は、［実施例１−１］と同じとして無機化合物（青色蛍光体）を作製した。
【００５３】
このようにして作製した無機化合物（比較例１−１）のＰＬ強度を上記した［実施例１−１］と同じ方法で測定した。その結果を図３に示す。また、上記した［実施例１−１］と同じ方法で無機化合物（比較例１−１）のＸ線回折ピークを測定した。そのＸ線回折結果を図４に示す。
【００５４】
［比較例１−２］
上記した［実施例１−１］において、高エネルギ物質としてＴＮＴ（２０ｇ）を用いたこと以外は、［実施例１−１］と同じとして無機化合物（青色蛍光体）を作製した。
【００５５】
このようにして作製した無機化合物（比較例１−２）のＰＬ強度を上記した［実施例１−１］と同じ方法で測定した。その結果を図３に示す。また、上記した［実施例１−１］と同じ方法で無機化合物（比較例１−２）のＸ線回折ピークを測定した。そのＸ線回折結果を図４に示す。
【００５６】
［評価１］
＜外観検査＞
上記［実施例１−１］で作製した無機化合物、上記［比較例１−１］及び［比較例１−２］の各例で作製した無機化合物について、目視にて観察したところ、［実施例１−１］及び［比較例１−１］の無機化合物は白色であり、カーボンによる汚染はなかった。一方、［比較例１−２］の無機化合物については黒色であり、カーボンによる汚染が確認できた。
【００５７】
＜発光強度＞
図３に示すＰＬ強度測定結果から、高エネルギ物質として硝酸ヒドラジンと飽水ヒドラジンとの混合物（ＨＮ／ＨＨ）を用いた場合（実施例１−１）、ＴＮＴを用いた場合（比較例１−２）に対して約１６倍の発光強度が得られることが判る。また、硝酸ヒドラジン単体の高エネルギ物質（ＨＮ）を用いた場合（比較例１−１）、ＴＮＴを用いた場合（比較例１−２）に対して約５倍の発光強度が得られることが判る。なお、硝酸ヒドラジンに飽水ヒドラジンを混合した場合、硝酸ヒドラジン単体の場合よりも高い発光強度が得られることも判る。
【００５８】
以上の結果から、カーボンを含まない高エネルギ物質を用いることにより、カーボンの黒色汚染による発光吸収がなくなって、高い発光強度が得られることが確認できた。
【００５９】
＜ＸＲＤ評価＞
図４に示すＸ線回折結果から判るように、上記［実施例１−１］、［比較例１−１］及び［比較例１−２］の各例で作製した全ての無機化合物において、硫化亜鉛（ＺｎＳ）のＸ線回折ピークが現れており、これにより、［実施例１−１］、［比較例１−１］及び［比較例１−２］の全てにおいて、ＺｎＳをベースとした無機化合物（青色蛍光体）が作製できていることが確認できた。
【００６０】
ただし、硝酸ヒドラジン単体の高エネルギ物質（ＨＮ）を用いて作製した無機化合物（比較例１−１）には、硫酸バリウム（ＢａＳＯ4）のＸ線回折ピーク（図４の破線矢印で示すピーク）が現れており、上記加熱処理（ドーピング処理）の際の反応副生成物である硫酸バリウムが生成されていることが確認できた。
【００６１】
［実施例２−１］
上記した［実施例１−１］と同じ条件・処理で無機化合物を作製した。すなわち、高エネルギ物質として、硝酸ヒドラジン６３．５重量％と飽水ヒドラジン３６．５重量％とを混合したもの（ＨＮ：ＨＨ＝６３．５：３６．５  酸素バランス＝−１８．０％  ２０ｇ）を用いて無機化合物を作製した。このようにして作製した無機化合物［実施例２−１］のＸ線回折ピークを［実施例１−１］と同じ方法で測定した。そのＸ線回折結果を図５に示す。
【００６２】
［実施例２−２］
上記した［実施例１−１］において、高エネルギ物質として、硝酸ヒドラジン５５．０重量％と飽水ヒドラジン４５．０重量％とを混合したもの（ＨＮ：ＨＨ＝５５．０：４５．０  酸素バランス＝−２４．１％  ２０ｇ）を用いたこと以外は、［実施例１−１］と同じとして無機化合物を作製した。このようにして作製した無機化合物［実施例２−２］のＸ線回折ピークを［実施例１−１］と同じ方法で測定した。そのＸ線回折結果を図５に示す。
【００６３】
［比較例２−１］
上記した［実施例１−１］において、硝酸ヒドラジンの重量比が１００重量％の高エネルギ物質（ＨＮ：ＨＨ＝１００：０  酸素バランス＝＋８．４％  ２０ｇ）を用いたこと以外は、［実施例１−１］と同じとして無機化合物を作製した。このようにして作製した無機化合物［比較例２−１］のＸ線回折ピークを［実施例１−１］と同じ方法で測定した。そのＸ線回折結果を図５に示す。
【００６４】
［評価２］
図５に示すＸ線回折結果から、［比較例２−１］で作製した無機化合物（青色蛍光体）（硝酸ヒドラジン単体の高エネルギ物質（ＨＮ）を用いて作製した無機化合物）のＸ線回折ピークには、硫酸バリウム（ＢａＳＯ4）のピーク（図５の破線矢印で示すピーク）が現れており、上記加熱処理（ドーピング処理）の際の反応副生成物である硫酸バリウムが混在していることが判る。これに対し、［実施例２−１］及び［実施例２−２］で作製した無機化合物（青色蛍光体）（高エネルギ物質（ＨＮ／ＨＨ）を用いて作製した無機化合物）のＸ線回折ピークには、いずれも、硫酸バリウム（ＢａＳＯ4）のピークは現れておらず、硫酸バリウムが存在していないことが判る。
【００６５】
［評価３］
［比較例２−１］で作製した無機化合物（青色蛍光体）を、ＩＴＯ製透明電極が形成されたガラス基板上に１０００ｎｍ成膜して発光層を作製した。成膜装置にはＥＢ蒸着装置を用いた。また、成膜条件は、蒸着チャンバ内の真空度を８×１０-6Ｔｏｒｒ（１.１×１０-3Ｐａ）、ガラス基板の温度を３００℃とした。そして、成膜後、発光層の結晶性の向上のために６００℃の温度で１時間のアニール処理を施した。
【００６６】
このような処理にて作製した発光層（蒸着膜）について、上記した［実施例１］と同じ方法でＸ線回折ピークを測定したところ、硫酸バリウム（ＢａＳＯ4）のピークが現れた。これに対し、［実施例２−１］及び［実施例２−２］で作製した無機化合物（青色蛍光体）を同条件でＩＴＯ製透明電極上に１０００ｎｍ成膜して発光層を作製し、上記した［実施例１］と同じ方法でＸ線回折ピークを測定したところ、いずれも、硫酸バリウム（ＢａＳＯ4）のピークは現れなかった。
【００６７】
以上の結果（ＸＲＤ評価）から、高エネルギ物質の酸素バランスをマイナスとすることにより、作製した無機化合物（青色蛍光体）及びその無機化合物を用いて成膜した発光層からは、反応副生成物が生成されないことが確認できた。
［まとめ］
以上の実施例及び比較例から、無機組成物（化合物半導体を含有）に高温・高圧を印加する高エネルギ物質として、カーボンを含まない硝酸ヒドラジンを用いて無機化合物（無機蛍光体）を作製することにより、カーボンを含むＴＮＴを用いた場合と比較して、無機化合物の発光強度が大幅に向上することが確認できた。
【００６８】
また、硝酸ヒドラジン単体の高エネルギ物質を用いた場合には、その高エネルギ物質の酸素バランスがプラスであり、加熱処理時の雰囲気（密閉容器内の雰囲気）が酸素雰囲気となるため、反応副生成物（硫酸バリウム）が生成される。これに対し、硝酸ヒドラジンに飽水ヒドラジンを混合し、その混合比を選択して高エネルギ物質の酸素バランスをマイナスとすること（加熱処理時の雰囲気を還元雰囲気とすること）により、反応副生成物が存在しない無機化合物（無機蛍光体）を製造できることが確認できた。
【００６９】
したがって、本発明の製造方法を用いて無機化合物（無機蛍光体）を製造することにより、発光強度が強くて反応副生成物（不純物）が存在しない無機化合物を得ることができる。さらに、無機化合物に反応副生成物が存在しないことから、ＥＬ素子作製時における成膜処理（蒸着等）を安定して行うことが可能となり、無機ＥＬ素子を効率よく生産することができる。
【産業上の利用可能性】
【００７０】
本発明は、無機ＥＬ素子の製造に用いる無機化合物（無機蛍光体）の発光強度を向上させるのに有効に利用することができる。
【符号の説明】
【００７１】
１  ステンレス製密閉容器
１１  容器本体
１２  蓋体
１３  六角穴付きボルト
２  加熱炉
３  ガスバーナ
Ｍ  原材料（無機組成物）
Ｅ  高エネルギ物質
【図１】
2015089923.tif 000004
【図２】
2015089923.tif 000005
【図３】
2015089923.tif 000006
【図４】
2015089923.tif 000007
【図５】
2015089923.tif 000008